Brevet FR2593966A1 — publié le 19870807

Structure semi-conductrice monolithique d'un transistor bipolaire à hétérojonction et d'un laser La présente invention a pour objet une struc- ture plane semi-conductrice monolithique d'un transis- tor bipolaire à hétérojonction et d'un laser; ce tran- sistor fait partie du circuit de commande ou de modula- tion du laser. L'invention s'applique principalement dans le domaine de la télémétrie, de l'optique intégrée ou des télécommunications par fibre optique. De façon plus précise, l'invention se rapporte à une structure laser-transistor bipolaire à hétéro- jonction intégrée, plane, réalisée sur un substrat semi- conducteur en matériau III-V. Comme solution d'intégration connue d'un transistor bipolaire à hétérojonction et d'une source laser, on peut citer celle décrite dans l'article de Appl. Phys. Lett. 37(2), du 15 juillet 1980, p. 211-213, intitulée "A monolithic integration of GaAs/GaALAs bipolar transistor and heterostructure laser" de J KATZ et ai. Dans cette solution d'intégra- tion, le laser et le transistor bipolaire sont juxtapo- sés sur le même substrat semi-conducteur en GaAs sur lequel sont épitaxiées les différentes couches semi-con- ductrices dans lesquelles sont définies les jonctions du laser et du transistor. Dans cette structure monolithi- que, le laser présente un courant de seuil relativement élevé, et donc une importante dissipation énergétique, ainsi qu'un faible rendement différentiel et donc la nécessité d'un important courant de modulation. Comme autre solution d'intégration d'un laser et d'un transistor, on peut citer celle décrite dans l'article Appl. Phys. Lett. 46(3), de février 1985, p. 226-228, intitulée "Monolithic integration of Low Threshold current quantum well laser and a driver cir- cuit on a GaAs substrate" de T. SANADA et ai. Dans cette solution, le transistor utilisé est un transistor à ef- fet de champ. En outre, Le laser est un laser à injec- tion verticale des électrons et la couche active du la- ser est pourvue d'un "GRINSCH" (graded index separate confinement heterostructure en terminologie anglo- saxonne), c'est-à-dire une zone de confinement des por- teurs à variation d'indice. Les avantages d'une telle structure laser sont notamment un faible courant de seuil, et par conséquent une faible dissipation énergétique et la nécessité d'un faible courant de modulation. En outre, la structure la- ser-transistor à effet de champ correspondante présente une faible sensibilité thermique; elle peut fonctionner à température élevée. Les performances de cette structure laser- transistor à effet de champ intégrée, sont donc très proches de celles des composants discrets. Cependant, pour La réalisation d'un transistor à grille courte et donc d'un transistor à transconductance élevée, il est nécessaire de former le laser au fond d'un trou. Cette technologie est relativement délicate et pose notamment des problèmes en ce qui concerne la réalisation des mas- ques de résine, selon la technologie de photolithogra- phie, servant à définir les dimensions de la grille du transistor. Cette technologie est difficilement repro- ductible, En outre, pour augmenter la fiabilité de la réalisation du transistor, les couches semi-conductri- ces de ce composant doivent 9tre réalisées après l'épi- taxie des couches conductrices du laser, lors d'épitaxie supplémentaire. Ces reprises d'épitaxie ionique ris- quent par ailleurs de détériorer les performances du laser. L'invention a justement pour objet une struc- ture semi-conductrice monolithique d'un transistor bi- polaire à hétérojonction et d'un laser permettant de re- médier aux différents inconvénients donnés ci-dessus. En particulier, elle permet une véritable intégration du Laser et d'un transistor-selon une structure entièrement plane, à partir d'une seuLe épitaxie du substrat semi- conducteur. Par ailleurs, Le Laser présente un faible courant de seuil et un fort rendement différentiel. De façon plus précise, L'invention a pour objet une structure semiconductrice monolithique d'un transistor bipolaire à hétérojonction et d'un laser, ca- ractérisée en ce qu'elle comprend: - une hétérostructure comportant une première, une se- conde et une troisième couches semi-conductrices su- perposées dans cet ordre, La première et La troisième couches étant réalisées en des matériaux d'un premier type de conductivité ayant des Largeurs de bande in- terdite au moins égales à celtles de La seconde couche cette seconde couche, constituant La couche active du Laser et la base du transistor, présentant un second type de conductivité différent du premier type, et étant constituée de plusieurs matériaux de largeur de bande interdite différente, définissant au moins une zone de confinement des porteurs uniquement pour le Laser, orientée parallèlement aux première et troisiè- me couches, - une première région s'étendant au moins d'une face à l'autre de La troisième couche et ayant le second type de conductivité, cette première région définissant avec la troisième couche La jonction du laser, et - des moyens pour alimenter en courant le Laser et le transistor. Dans La suite du texte, la seconde couche se- mi-conductrice de La structure formant la couche active du laser et la base du transistor sera appelée couche active de La structure. La structure monolithique selon l'invention, en plus des avantages cités ci-dessus, est relativement simple et ne pose aucun problème quant à sa fabrication. En outre, elle présente une faible sensibilité thermi- que. Contrairement à ce qu'on aurait pu prévoir, les inventeurs ont trouvé que l'intégration d'une source laser et d'un transistor bipolaire, en utilisant comme couche active pour le laser et le transistor une hété- rostructure définissant au moins une zone de confinement des porteurs, satisfaisant à certaines conditions, était compatible. Or, on sait que le confinement des porteurs dans la zone active du laser est bénéfique pour augmen- ter le nombre de recombinaisons entre les électrons et les trous et donc l'émission de lumière. En revanche, dans un transistor la présence d'une zone de confinement gêne le passage des électrons et donc nuit au fonction- nement du transistor jusqu'à même aller à son non-fonc- tionnement. La zone de confinement des porteurs peut être réalisée soit sous la forme d'un GRINSCH, soit sous la forme d'un super-réseau. La structure réseau étant plus facile à obtenir, on réalise de préférence la seconde couche semi-conductrice ou couche active de la structure sous cette forme. Le super-réseau est formé, selon l'in- vention, d'une première série de couches minces parallè- les d'épaisseur identique, réalisées en un premier maté- riau, et d'une seconde série de couches minces parallè- les, d'épaisseur identique, réalisées en un second maté- riau ayant une largeur de bande supérieure à celle du premier matériau, les première et seconde séries étant alternées. Afin d'assurer une bonne prise de contact sur la base du transistor, la structure semi-conductrice selon l'invention sera avantageusement pourvue d'une se- conde région, s'étendant au moins d'une face à L'autre de La troisième couche, ayant Le second type de conduc- tivité. De façon avantageuse, la structure semi-con- ductrice seLon L'invention comprend une quatrième couche semi-conductrice, intercalée entre La seconde et la troisième couches, dont La composition varie gradueLle- ment pour présenter à L'interface quatrième couche-troi- sième couche, La composition de la troisième couche, et à L'interface quatrième couche-seconde couche, la compo- sition en surface de La seconde couche, De même, La structure selon l'invention peut comprendre une cinquième couche semi-conductrice, in- tercalée entre la seconde et la première couches, dont la composition varie graduellement pour présenter, à l'interface cinquième couche-seconde couche la composi- tion en surface de la seconde couche et à l'interface cinquième couchepremière couche la composition de la première couche. Ces couches de composition graduelles permet- tent d'augmenter la mobilité des électrons dans le tran- sistor bipolaire de l'émetteur vers la base et le col- lecteur par rapport à une structure abrupte (passage di- rect d'un matériau de faible largeur de bande interdite à un matériau de forte largeur de bande interdite et réciproquement). La structure semi-conductrice selon l'inven- tion est réalisée en particulier sur un substrat semi- conducteur monocristallin en matériau III-V qui peut être de l'InP, du GaAs, du GaSb, du InAs ou du InSb. Ces matériaux III-V correspondent à des matériaux à faible largeur de bande interdite. Suivant le substrat utilisé, le matériau ayant une largeur de bande interdite élevée sera de la forme GaInAs, GaInAsP, AlInAs, GaAlInAs ou GaAlAs. De préférence, la structure selon L'invention est réalisée sur un substrat en GaAs, la première couche est réalisée en Ga1 _xAlxAs de type N avec 04 xC 1, la troisième couche est réalisée en Ga1_tALtAs de type N, avec O e t varié de 0 à 0,45. Avec une telle structure, on obtient une sour- ce laser émettant notamment à une longueur d'onde de 0,85 pm. Cette structure peut donc être utilisée avanta- geusement dans le domaine des télécommunications à cour- tes distances. Les inventeurs ont pu déterminer que la compa- tibilité entre le laser et le transistor bipolaire était liée à l'épaisseur du second matériau ayant la largeur de bande interdite la plus élevée. Avantageusement, l'épaisseur de ces couches est telle que le facteur b V-w va de 1,2 à 1,9 nm F-V, b étant l'épaisseur de ces cou- ches et à la différence des énergies de conduction entre le premier matériau et le second matériau. Ces valeurs sont données à titre indicatif pour une valeur de Y telle que 0 Afin d'augmenter la mobilité des électrons dans le transistor en abaissant la résistance de la base, le second matériau à Largeur de bande la plus éle- vée contient avantageusement un plus grand nombre de dopants du second type et en particulier de type p que le premier matériau à faible largeur de bande interdite. Toutefois, il est tout à fait possible d'utiliser le même dopage pour les premier et second matériaux. La structure semi-conductrice selon l'inven- tion peut être réalisée de façon simple en épitaxiant les différentes couches semi-conductrices la constituant sur un substrat en matériau III-V. Par ailleurs, afin de minimiser la résistance de contact entre la troisième couche semi-conductrice et les électrodes d'amenée du courant au transistor et au Laser, La structure semi-conductrice comporte avanta- geusement sur cette troisième couche une sixième couche semi-conductrice réaLisée en un matériau ayant une Lar- geur de bande interdite inférieure à celLe de La troi- sième couche semi-conductrice. La première couche et La troisième couches semi-conductrices de La structure selon L'invention peu- vent jouer indépendamment Le rôLe d'émetteur ou de cot- lecteur du transistor Lorsque Leur composition est rela- tivement proche. Toutefois, par convention, la première couche semi-conductrice constitue généralement Le col- lecteur et La troisième couche semi-conductrice L'émet- teur. On utiLisera cette convention dans la suite de la description. D'autres caractéristiques et avantages de l'invention ressortiront mieux de La description qui va suivre, donnée à titre illustratif et non Limitatif, en référence aux figures annexées, dans lesquelles: - La figure I représente en coupe longitudina- le La structure semi-conductrice selon l'invention, - la figure 2 représente schématiquement un premier mode de réalisation de La couche active de la structure semi-conductrice seLon L'invention, - la figure 3 est un diagramme donnant Le Lo- garithme de la mobiLité des porteurs en fonction de l'épaisseur du matériau à forte bande interdite et de la différence d'énergie de conduction entre les premier et second matériaux constituant te superréseau, - la figure 4 est un schéma électrique corres- pondant de la structure représentée sur la figure 1, et - la figure 5 correspond à un second mode de réalisation de La couche active de La structure selon l'invention; elle représente un diagramme donnant la composition y en aluminium de cette couche en fonction de la profondeur de cette couche. La description ci-après se réfère à une struc- ture semi-conductrice du type GaAs/GaAlAs. Le GaAs cor- respond au matériau de faibLe bande interdite et le GaAlAs au matériau de plus forte largeur de bande inter- dite. Sur la figure 1, on a représenté, en coupe longitudinale, la structure semi-conductrice seLon l'invention. Cette structure transistorlaser comprend + un substrat semi-conducteur 2 en GaAs de type n. Le + dopage du type n est obtenu avec des ions de silicium à une concentration de 1017 atomes/cm3. Sur ce substrat 2, sont déposées, par épitaxie chimique en phase vapeur à partir de composés organiques (MOCVD) ou par épitaxie par jets moLéculaires (MBE), six couches semi-conductri- ces l'une au-dessus de l'autre, qui, en partant du substrat 2, portent les références 4, 6, 8, 10, 12, 14. La couche 4 est réalisée en Ga1 xAlxAs de type N avec 04 x seur d'environ 3 pm et être réalisée en Ga 0,6ALo0,4As, ou GaAs. Le dopage N est obtenu avec des ions de silicium à une concentration 5.1017 atomes/cm3 Cette couche 4 constitue le collecteur du transistor 16 et une couche de confinement des électrons et des trous pour le laser 18. La couche 8, formant la base du transistor 16 et la couche active du laser 18, présente une structure de super-réseau comme représentée sur la figure 2. Cette couche 8 est formée d'un empilement de deux séries aL- ternées de couches différentes: des couches 20 en GaAs de type p et des couches 22 en 6al.yAlyAs de type P avec O y 41. De préférence, y satisfait à la relation 0 étant intercalée entre deux couches 22 et réciproque- ment. Cet empilement de couches ou super réseau constitue une multitude de puits quantiques, (MQW), les puits correspondant au GaAs, les barrières au Ga1_yAlyAs. Il permet d'obtenir une source laser 18 à faible courant de seuil, entraînant l'utilisation de courant plus faible pour moduler le laser. Afin d'augmenter la vitesse de déplacement des électrons pour le transistor 16, les couches 22 de lar- geur de bande interdite la plus élevée peuvent être plus fortement dopées en ions de type p que les couches 20. En particulier, les couches 22 peuvent être dopées avec du béryllium à une concentration de 1019 atomes/cm3 et les couches 20 peuvent être dopées avec du béryllium à une concentration de 1018 atomes/cm3. Ceci permet de conserver une résistance de base du transistor relative- ment faible et en particulier, une résistance de base par carré inférieure ou égale à 1000 ohms. Dans l'exemple particulier de y compris entre 0,21 et 0,3 les couches 22 présentent une épaisseur allant de 2,5 à 3,5 nm allant de 3,2 à 3,5 nm. Les cou- ches 20 présentent une épaisseur allant de 3 à 10 nm et par exemple égale à 4,5 nm. L'influence de l'épaisseur des couches 20 et 22 sur le fonctionnement de la struc- ture sera décrite plus en détail en regard de la figu- re 3. Le nombre de couches 20 et 22 constituant la couche active 8 de la structure sont de préférence tel que l'épaisseur de la couche active est un multiple de 0,25 nm, ce chiffre correspondant à une demi-maille de la structure cristalline du GaAs. La couche active 8 présente par exemple une épaisseur de 0,25 pm. La couche 12 semi-conductrice dans laquelle sont réalisés l'émetteur du transistor 16 et la jonction PN du laser 18, est réalisée en Ga1 tAltAs de type N avec 0 t.1l. En particulier, cette couche 12 peut être réaLisée en Ga0,72ALo0,28As et présenter une épaisseur de 1 pm. Le dopage N est obtenu avec des ions de siLicium à une concentration de 5.1017 atomes/cm3. La teneur en aluminium des couches 4, 12 et 22 peut être quelconque à condition que la largeur de bande interdite des couches 4 et 12 soit au moins égale à celle des couches 22 pour que le transistor 16 fonction- ne correctement. La couche semi-conductrice 6 intercalée entre les couches semi-conductrices 4 et 8 présente une compo- sition variant graduellement. A l'interface 24 de la couche 4 et de la couche 6, la composition de la couche 6 est égale à celle de la couche 4 et présente en particulier la com- position Gao 6Alo, 4As. A l'interface 26, entre la couche 6 et la couche 8, la couche 6 présente une composition égale à celle de la première couche formant le super- réseau, et en particulier est réalisée en GaAs. De même que la composition, le dopage de la couche 6 varie graduellement. En particulier, à l'inter- face 24 la couche 6 peut être dopée avec des ions de silicium (type n) à une concentration inférieure à 5.1016 et à l'interface 26 avec des ions de silicium à une concentration de 2.1017 atomes/cm3. Cette couche 6 présente une épaisseur d'envi- ron 30 nm. De même, la couche semi-conductrice 10 inter- calée entre la couche active 8 et la couche semi-conduc- trice 12 présente une composition variant graduellement afin de présenter à l'interface 28 entre la couche 8 et la couche 10 une composition égale à celle de la dernié- re couche du réseau 8, et en particulier une composition du type GaAs (voir figure 2) et afin de présenter à l'interface 30 entre la couche 10 et la couche 12 une composition égale à celle de la couche 12 et en particu- il lier une composition du type Gao072ALo 28As. De même que la composition de cette couche varie, Le dopage varie. La concentration d'ions siLicium à L'interface 28 est inférieure à celle de L'interface 30. A l'interface 28, la concentration est par exemple égale à 5.1016 atomes/cm3 et à l'interface 30 égale à 17 3 2.1017 atomes/cm3. La couche 10 présente une épaisseur de 30 nm. La couche semi-conductrice 14, au contact de La couche 12, présente une composition teLLe que sa Lar- geur de bande interdite est inférieure à celtte de La couche 12. En particulier, cette couche 14 peut être réalisée en GaAs et être dopée de type n. Cette couche semi-conductrice 14 sert de prise de contact pour L'émetteur du transistor 16. Elle peut présenter une épaisseur de 0,2 pm. La structure représentée sur la figure 1 com- prend encore deux régions implantées de type P 32 et 34 servant respectivement à former la jonction PN du Laser 18 et à la prise de contact sur La base du transistor 16. Ces deux régions sont obtenues, par exemple, en implan- tant des ions béryLLium à une dose de 3.1015 atomes/cm2 puis en effectuant un recuit thermique à 800 C. De façon avantageuse, La zone implantée 34 servant de prise de contact sur la base du transistor, traverse de part en part la couche 12, la couche 10, la couche 8 et La couche 6. En revanche, la couche implan- tée 32 formant la jonction PN du laser ne traverse que les couches 12 et 10 de part en part. L'ensemble de la structure est équipé d'une couche isolante 36 par exemple en oxyde de silicium gravée de manière appropriée afin de permettre la prise de contact sur L'émetteur et La base du transistor 16 d'une part et d'autre part, sur la région N et sur la région P du laser. Cette couche d'oxyde de silicium 36 est recouverte d'une couche en aluminium 38 dans laqueL- Le sont définies les électrodes de l'émetteur et de La base du transistor et l'éLectrode de la région P du laser. En outre, la structure est équipée d'une éLec- trode 40 recouvrant la partie inférieure de la structu- re, servant à relier électriquement la jonction N du Laser 18 au collecteur du transistor 16. Enfin, on effectue une fenêtre 41 traversant de part en part les couches 38, 36, 12, 10, 8 et 6 afin d'isoler électriquement le transistor 16 et Le laser 18. Sur la figure 4, on a schématisé Le circuit électrique équivalent de la structure représentée sur la figure 1. Les références 43, 45 et 47 correspondent res- * pectivement aux bornes de l'émetteur de la base et du collecteur du transistor et la référence 49 à la borne de la jonction P du laser. Le fonctionnement de La structure est assuré en appliquant un potentiel +V à la borne 49 et en connectant l'émetteur à la masse. L'intérêt du transistor bipolaire à hétéro- jonction tel que décrit ci-dessus est dû à sa grande dynamique de tri entre les porteurs, c'est-à-dire entre les électrons et les trous. En effet, la barrière en énergie que les porteurs minoritaires, ici les trous, ont à franchir pour aller de la base dans l'émetteur fait que le gain d'une telle structure est très élevé. En effet, le gain d'une telle structure est donné par le rapport Ic/Ib, Ic représentant le courant circulant dans le collecteur et Ib le courant circulant dans la base. Dans la structure de l'invention, les trous et les électrons du laser se déplacent perpendiculairement aux couches. Les trous du transistor se déplacent paral- lelement aux couches et les électrons du transistor per- pendiculairement aux couches. Sur la figure 3, on a représenté le logarithme de La mobiLité p des porteurs dans la structure super- réseau, selon une direction perpendiculaire aux plans des couches, en fonction d'un paramètre b w, o b est La Largeur de La barrière du superréseau, c'est-à-dire L'épaisseur des couches 22 de Largeur de bande interdite la plus élevée et w la différence des énergies de con- duction entre les puits et la barrière, qui est une énergie de potentiel de barrière, le puits correspondant aux couches 20 du super-réseau de largeur de bande in- terdite la plus faible. La valeur de w est directement proportionnelle à la concentration en aluminium du maté- riau semi-conducteur. Dans le cas représenté la concentration y en aluminium satisfait à la relation 0 déplacement des porteurs. Sur le diagramme, la droite 40 représente la conduction idéale des électrons par état de BLOCH ou ondes de BLOCH. Cette courbe 40 correspond à une struc- ture de réseau périodique dans laquelle les matériaux des puits et des barrières sont purs. De même, la ligne en pointillés 42 correspond à la conduction par état de BLOCH des trous, pour un matériau idéal. La courbe 44 correspond à une conduction par sauts quantiques des électrons (passage d'un électron d'un puits à une barrière, c'est-à-dire d'une couche 20 à une couche 22) et la ligne discontinue 46 à une conduction par sauts quantiques des trous. Les conduc- tions symbolisées par les courbes 44 et 46 sont obtenues par un super réseau fabriqué sans aucune précaution par- ticulière. La détermination théorique des courbes 40-46 a fait l'objet de plusieurs publications: en particulier l'article IBM Jal. Res. and Dev. 14(1970), p. 61 et sui- vantes de L. ESAKI et R. TSU, et l'article JAL. de Phy- sique 43(1982), p. 381 et suivantes de JF. PALMIER et A. CHOMETTE. Enfin, les courbes 48 et 50 correspondent au Logarithme de La mobilité des porteurs en fonction du paramètre b rV, selon une direction perpendiculaire aux couches. Etant donné que la masse effective des trous est beaucoup plus élevée que celtte des électrons, le passage de La conduction de bande (courbes 40 et 42) à la conduction par sauts (courbes 44 et 46) ne se fait pas aux mêmes valeurs du paramètre b V-w pour Les trous et Les électrons. L'utilisation d'un super-réseau dont le para- mètre bV-w varie de 1,2 à 1,9 nm par r-, avec 0 y 0,45, permet de renforcer la hauteur de barrière pour les trous (porteurs lents) mais laisse passer les électrons (porteurs rapides); ceci permet d'obtenir un gain suffisamment élevé pour le transistor. Les inventeurs ont réalisé des structures tel- les que décrites précédemment dans lesquelles les cou- ches 4 et 8 étaient respectivement réalisées en GaAs dopé Si à 5.1016 et en Ga 72AL 0,28As dopé Si à 5.1017. Les couches 22 étaient réalisées en Gao0,76AL 0,24As dopé béryllium à 3.1016/cm3 et les couches 20 étaient réali- sées en GaAs non intentionnellement dopé; l'épaisseur des couches 22 était de 2,25 nm dans un premier exemple et de 4,5 nm dans un second exemple tandis que l'épaisseur des couches 20 était pour les deux exemples de 4, 5 nm. Dans le premier exemple, le transistor obte- nu avait un gain supérieur à 500 tandis que dans le second cas, le gain était voisin de 1. Par ailleurs, des études ont été faites sur un laser comportant un super-réseau dans la couche active. Ces études ont permis de démontrer que la meilleure ef- ficacité du laser, c'est-à-dire la plus grande quantité de recombinaisons entre les électrons et Les trous, était obtenue pour des épaisseurs de barrière de 3,2 à 3,5 nm lorsque la concentration en aluminium des couches barrières 22 est comprise entre 0,2 et 0,3. Compte tenu de ce qui précède, Les inventeurs ont trouvé que des barrières, de composition y comprise entre 0,2 et 0,3, ayant une épaisseur comprise entre 3,2 et 3,5 nm et en particulier égales à 3,3 nm permet- taient, dans le cas précis, de rendre compatible un La- ser et un transistor bipolaire à hétérojonction en uti- lisant une structure super-réseau pour former la couche active du laser et la base du transistor. Dans le même ordre d'idée, il est possible de remplacer La structure super-réseau de La couche 8 for- mant la base du transistor et la couche active du laser par un GRINSCH. Sur la figure 5, on a représenté les varia- tions de la composition y d'une couche en GalyAlyAs constituant la couche active 8 en fonction de la profon- deur de cette couche. Le GRINSCH définit, comme le super réseau, une zonede confinement 52 des trous et des électrons dans le laser, et donc l'assurance d'une forte recombinaison de ces porteurs, et un blocage des trous pour le transistor bipolaire et donc l'assurance d'un gain éLevé du transistor. Les épaisseurs des barrières données ci-des- sus correspondent bien entendu à une structure du type GaAs/GaAlAs avec une composition y particulière. La dé- termination de l'épaisseur des barrières pour d'autres structures peut être déterminée de La même façon à par- tir d'une courbe donnant le logarithme de la mobilité des porteurs en fonction du paramètre b È. La description donnée précédemment n'a bien entendu été donnée qu'à titre d'exemple illustratif, toute modification, sans pour autant sortir du cadre de l'invention, pouvant être envisagée. En particulier, l'épaisseur, le dopage et la composition des différentes couches semi-conductrices de la structure laser-transistor bipolaire peuvent être modifiés à condition de respecter les conditions spéci- fiques liées aux largeurs de bande interdite des diffé- rents matériaux formant les différentes couches de la structure. Par ailleurs, il est possible de réaliser une structure équivalente avec un transistor de type PNP et une région N implantée pour Le laser. Pour cela, iLt suf- fit de remplacer tous les dopages au silicium par du dopage au béryllium et réciproquement. REVENDICATIONS 1. Structure semi-conductrice monoLithique d'un transistor bipoLaire à hétérojonction et d'un laser isoLés électriquement L'un de L'autre, caractérisée en ce qu'elle comprend: - une hétérostructure comportant une première (4), une seconde (8) et une troisième (12) couches semi-conduc- trices superposées dans cet ordre, La première (4) et La troisième (12) couches étant réaLisées en des maté- riaux d'un premier type de conductivité ayant des Lar- geurs de bande interdite au moins égales à celle de La seconde couche (6), cette seconde couche, constituant la couche active du Laser (18) et la base du transis- tor (16), présentant un second type de conductivité différent du premier type et étant constituée de plu- sieurs matériaux (20, 22) de largeur de bande interdi- te différente, définissant au moins une zone de confi- nement (52, 20) des porteurs uniquement pour le laser, orientée parallèlement aux première et troisième cou- ches, - une première région (32) s'étendant au moins d'une face à l'autre de la troisième couche (12) et ayant le second type de conductivité, cette première (32) ré- gion définissant avec la troisième couche la jonction du laser (18), et des moyens (14, 38, 40) pour alimenter en courant le laser (18) et le transistor (16). 2. Structure semi-conductrice selon la reven- dication 1, caractérisée en ce que la seconde couche (8) est un super-réseau formé d'une première série de cou- ches minces (20) parallèles d'épaisseur identique, réa- lisées en un premier matériau, et d'une seconde série de couches minces (22) parallèles d'épaisseur identique, réalisées en un second matériau ayant une largeur de bande supérieure à celle du premier matériau, les pre- mière et seconde séries de couches (20, 22) étant alter- nées. 3. Structure semi-conductrice selon la reven- dication 1 ou 2, caractérisée en ce qu'elle comprend une seconde région (34) s'étendant au moins d'une face à l'autre de la troisième couche et ayant le second type de conductivité, cette seconde région (34) servant de contact électrique pour la base du transistor (16). 4. Structure semi-conductrice selon l'une quelconque des revendications 1 à 3, caractérisée en ce qu'elle comprend une quatrième couche semi-conductrice (10), intercalée entre la seconde (8) et la troisième (12) couches, dont la composition varie graduellement pour présenter à l'interface (30) quatrième couche- troisième couche, la composition de la troisième couche (12), et à l'interface (28) quatrième couche-seconde couche, la composition en surface de la seconde cou- che (8). 5. Structure semi-conductrice selon l'une quelconque des revendications 1 à 4, caractérisée en ce qu'elle comprend une cinquième couche semi-conductrice (6), intercalée entre la seconde (8) et la première (4) couches, dont la composition varie graduellement pour présenter, à L'interface (26) cinquième couche- seconde couche, la composition en surface de la seconde couche (2) et à l'interface (24) cinquième couche-première cou- che la composition de la première couche (4). 6. Structure semi-conductrice selon l'une quelconque des revendications 2 à 5, caractérisée en ce que la première (4) couche est réalisée en Ga1 _xAlxAs de type N avec 0 sée en Gai tAltAs de type N avec 0 t 7. Structure semi-conductrice seLon La reven- 7. Structure semi-conductrice selon la reven- dication 6, caractérisée en ce que y satisfait à la re- lation O 8. Structure semi-conductrice selon la reven- dication 7, caractérisée en ce que les couches minces (22) de la seconde série présentent une épaisseur b sa- tisfaisant à La relation 1,2 bV entre le premier matériau et le second matériau. 9. Structure semi-conductrice selon l'une quelconque des revendications 2 à 8, caractérisée en ce que.le second matériau contient un plus grand nombre de dopants du second type que le premier matériau. 10. Structure semi-conductrice selon l'une quelconque des revendications 5 à 9, caractérisée en ce que la seconde région (34) s'étend de la surface supé- rieure de la troisième couche (12) à la face inférieure de la cinquième couche (6). 11. Structure semi-conductrice selon l'une quelconque des revendications 4 à 10, caractérisée en ce que la première région (32) s'étend de la surface supé- rieure de la troisième couche (12) à la face inférieure de la quatrième couche (10). 12. Structure semi-conductrice selon l'une quelconque des revendications 1 à 9, caractérisée en ce qu'elle comprend un substrat semi-conducteur, sur lequel sont épitaxiées les couches semi-conductrices, et une sixième couche semi-conductrice au contact de la troi- sième couche servant de contact électrique, cette sixiè- me couche étant réalisée en un matériau ayant une lar- geur de bande interdite inférieure à celle du matériau de la troisième couche.